이후 에 50 ℃ 의 냉 각조 ( 70 ) 를 통과 하 고 85 ℃ 의 온도 와 180 m / min 의 선속도 가 부여 된 롤러 ( 82 ) 에서 1 . 2 배 로 연신 하 고 , 이후 에 120 ℃ 인 비접 촉식 히터 ( 85 ) 구간 을 통과 하 면서 100 초 동안 열처리 를 실시 하 였 다 . 그 후 에 200 m / min 속도 로 권 취 롤러 ( 90 ) 에 권 취하 여 나선 구조 의 모노 필라멘트 사 ( 100 ) 를 제조 하 여 시험편 으로 사용 하 였 다 .